ТЕРМООТВЕРЖДАЕМАЯ КОМПОЗИЦИЯ ЭПОКСИДНОЙ СМОЛЫ С ВОДОЙ В КАЧЕСТВЕ ВСПЕНИВАТЕЛЯ

1. Термоотверждаемая композиция эпоксидной смолы, содержащая
- по меньшей мере одну твердую эпоксидную смолу A1 в среднем более чем с одной эпоксидной группой на молекулу;
- возможно по меньшей мере одну жидкую эпоксидную смолу A2 в среднем более чем с одной эпоксидной группой на молекулу;
- по меньшей мере один отвердитель B для эпоксидной смолы, который активируется при повышенной температуре;
- по меньшей мере одну карбоновую кислоту C;
- по меньшей мере один гидроксиалкиламид или гидроксиалкилмочевину H; и
- по меньшей мере один ускоритель E на основе производных мочевины для активирования реакции компонента A1, и возможно имеющегося A2, с B.
2. Термоотверждаемая композиция эпоксидной смолы по п.1, отличающаяся тем, что жидкую эпоксидную смолу A2 выбирают из группы, состоящей из простого диглицидилового эфира бисфенола-A, простого диглицидилового эфира бисфенола-F, простого диглицидилового эфира бисфенола-A/F.
3. Термоотверждаемая композиция эпоксидной смолы по п.1 или 2, отличающаяся тем, что карбоновую кислоту C выбирают из ди- или трикарбоновой кислоты, или аморфного по меньшей мере двухфункционального полимера с концевыми карбоксильными группами и молекулярной массой приблизительно между 1600 г/моль и приблизительно 5000 г/моль.
4. Термоотверждаемая композиция эпоксидной смолы по п.3, отличающаяся тем, что дикарбоновую кислоту выбирают из янтарной кислоты, адипиновой кислоты, себациновой кислоты, глутаровой кислоты и бензолдикарбоновой кислоты.
5. Термоотверждаемая композиция эпоксидной смолы по п.1, отличающаяся тем, что отвердитель B является латентным отвердителем, который выбирают из группы, состоящей из дициандиамида, гуанимина, гуанидина, аминогуанидина, и их производных, а также гидразидов ароматических или алифатических карбоновых кислот.
6. Термоотверждаемая композиция эпоксидной смолы по п.1, отличающаяся тем, что, ускоритель E выбирают из группы, состоящей из замещенных мочевин, в частности из 3-(3-хлор-4-метилфенила)-1,1-диметилмочевины (хлортолурон), или фенилдиметилмочевины, в частности пара-хлорфенил-N,N-диметилмочевины (монурон), 3-фенил-1,1-диметилмочевины (фенурон), 3,4-дихлорфенил-N,N-диметилмочевины (диурон), N,N-диметилмочевины, N-изобутил-N',N'-диметилмочевины, 1,1'-(гексан-1,6-диил)бис(3,3'-диметилмочевины), или продукта реакции ароматических мономерных диизоцианатов, в частности 4,4'-дифенилметилендиизоцианата, с алифатическими аминными соединениями, в частности с диметиламином.
7. Термоотверждаемая композиция эпоксидной смолы по п.1, отличающаяся тем, что содержание ускорителя E выбирают таким образом, чтобы начальная температура реакции между твердой эпоксидной смолой A1, жидкой эпоксидной смолой A2 и отвердителем B, измеренная с помощью DSC, снижалась на 35-60°C.
8. Термоотверждаемая композиция эпоксидной смолы по п.7, отличающаяся тем, что содержание ускорителя E составляет 0,3-5,0 мас.%, предпочтительно 1,0-3,0 мас.% от общей массы композиции.
9. Термоотверждаемая композиция эпоксидной смолы по п.1, отличающаяся тем, что гидроксиалкиламид или гидроксиалкилмочевина H представляет собой гидроксиалкиламид формулы (VIII)
2
n
2
2
5
6
где X представляет собой фениленовую группу или -(CH)- с n=1-7 и R и R каждый независимо друг от друга представляет собой H или алкильную группу с от 1 до 5 атомами углерода или -CHCH-OH.
10. Термоотверждаемая композиция эпоксидной смолы по п.1, отличающаяся тем, что начальная температура реакции гидроксиалкиламида или гидроксиалкилмочевины H с карбоновой кислотой C, измеренная с помощью DSC, по меньшей мере на 20°C выше, чем начальная температура реакции между твердой эпоксидной смолой A1, необязательно имеющейся жидкой эпоксидной смолой A2, и отвердителем B.
11. Термоотверждаемая композиция эпоксидной смолы по п.1, отличающаяся тем, что в ходе реакции между гидроксиалкиламидом или гидроксиалкилмочевиной H и карбоновой кислотой C выделяется вода, которая служит в качестве вспенивателя в процессе вспенивания.
12. Усиливающий элемент для усиления металлических конструкций, имеющий носитель, на который нанесена термоотверждаемая композиция эпоксидной смолы по одному из пп.1-11.
13. Способ склеивания термостабильных подложек, включающий стадии:
i) Нанесение термоотверждаемой композиции эпоксидной смолы по одному из пп.1-11 на поверхность термостабильной подложки S1, в частности металла;
ii) Контакт нанесенной термоотверждаемой композиции эпоксидной смолы с поверхностью следующей термостабильной подложки S2, в частности металла;
iii) Нагревание термоотверждаемой композиции эпоксидной смолы до температуры 100-220°C, в частности 120-200°C, предпочтительно от 160 до 190°C;
причем подложка S2 состоит из того же самого материала, как подложка S1.
14. Применение композиции по одному из пп.1-11 для склеивания или усиления металлических конструкций или усиления заполненных полостей в автомобилестроении или в производстве сэндвичных панелей.
15. Вспененная структура, полученная нагреванием термоотверждаемой композиции эпоксидной смолы по одному из пп.1-11.